본 제 3 발명 에 따른 고 장력 강판 의 금속 조직 은 강판 의 강도 를 확보 하 기 위하 여 페라이트 를 주체 로 한다 . 페라이트 주체 란 강판 에 차지 하 는 페라이트 분 률 이 75 면적 % 이상 인 것 을 의미 하 고 , 강판 단면 의 금속 조직 을 관찰 했 을 때 에 , 페라이트 의 면적 율 이 75 % 이상 이 면 된다 . 페라이트 의 면적 율 은 바람직 하 게 는 80 % 이상 이 며 , 보다 바람직 하 게 는 85 % 이상 이 다 .